(57)【要約】【課題】  基板の段差を埋め込むことが出来るような平坦性を持つために低分子量化され、且つ、ドライエッチング速度の選択比が大きく、レジストパターンが所望の形状に形成されるレジスト下層膜を形成するための組成物を提供することを課題とする。【解決手段】  分子量２０００以下のモノマー末端がアルコール系化合物（溶媒）で置換された化合物、すなわちトリエポキシ化合物及び置換基を有してもよい酸無水物並びに当該アルコール系化合物を反応させて得られる、重量平均分子量が５００乃至２０００である化合物を含有することを特徴とするレジスト下層膜形成組成物によって、上記課題は解決される。【選択図】図１
2010055852.tif 000002
【特許請求の範囲】
【請求項１】
下記式（１）：
【化１】
2010055852.tif 000018
（式中、Ａ1乃至Ａ9はそれぞれ独立に、水素原子、メチル基又はエチル基を表し、各Ｒ1はそれぞれ独立に、臭素原子及び塩素原子から選択される少なくとも１種のハロゲン原子を有する芳香族構造、置換基を少なくとも１つ有してもよい脂環式構造又は置換基を少なくとも１つ有してもよい脂肪族構造を表し、各Ｒ2は炭素原子数１乃至３のアルコキシ基を置換基として有してもよい炭素原子数１乃至６の炭化水素基を表す。）で表される化合物、ヒドロキシ基を有する有機溶媒を主成分とする溶剤及び架橋剤を含むリソグラフィー用レジスト下層膜形成組成物。
【請求項２】
下記式（２）で表される少なくとも１種の酸無水物及び下記式（３）で表される化合物：
【化２】
2010055852.tif 000019
（式中、Ａ1乃至Ａ9はそれぞれ独立に、水素原子、メチル基又はエチル基を表し、Ｒ1は、臭素原子及び塩素原子から選択される少なくとも１種のハロゲン原子を置換基として有する芳香族構造、置換基を少なくとも１つ有してもよい脂環式構造又は置換基を少なくとも１つ有してもよい脂肪族構造を表す。）
を、下記式（４）：
【化３】
2010055852.tif 000020
（式中、Ｒ2は、炭素原子数１乃至３のアルコキシ基を置換基として有してもよい炭素原子数１乃至６の炭化水素基を表す。）で表される少なくとも１種の化合物の存在下で反応させて得られる生成物、ヒドロキシ基を有する有機溶媒を主成分とする溶剤及び架橋剤を含むリソグラフィー用レジスト下層膜形成組成物。
【請求項３】
前記芳香族構造はベンゼン環を含む構造である、請求項１又は請求項２に記載のリソグラフィー用レジスト下層膜形成組成物。
【請求項４】
前記脂肪族構造はその２つの炭素原子間に二重結合又は単結合を含む構造である、請求項１又は請求項２に記載のリソグラフィー用レジスト下層膜形成組成物。
【請求項５】
前記脂環式構造及び前記脂肪族構造が有してもよい置換基は、少なくとも１種のハロゲン原子である請求項１乃至請求項４のいずれか一項に記載のリソグラフィー用レジスト下層膜形成組成物。
【請求項６】
前記ハロゲン原子は臭素原子である請求項５に記載のリソグラフィー用レジスト下層膜形成組成物。
【請求項７】
前記脂環式構造及び前記脂肪族構造が有してもよい置換基はアセチルオキシ基である請求項１乃至請求項４のいずれか一項に記載のリソグラフィー用レジスト下層膜形成組成物。
【請求項８】
前記炭化水素基は炭素原子数１乃至４のアルキル基である請求項１又は請求項２に記載のリソグラフィー用レジスト下層膜形成組成物。
【請求項９】
前記架橋剤はメチロール基又はアルコキシメチル基と結合する窒素原子を、１分子内に２乃至４個有する化合物である請求項１乃至請求項８のいずれか一項に記載のリソグラフィー用レジスト下層膜形成組成物。
【請求項１０】
スルホン酸化合物及び／又は界面活性剤をさらに含む請求項１乃至請求項９のいずれか一項に記載のリソグラフィー用レジスト下層膜形成組成物。
【請求項１１】
半導体基板上又はその上方に形成された第１のパターン上に、請求項１乃至請求項１０のいずれか一項に記載のリソグラフィー用レジスト下層膜形成組成物を塗布して被覆する工程、前記レジスト下層膜形成組成物をベークしてレジスト下層膜を形成する工程、前記レジスト下層膜上にレジスト膜を形成し、次いで該レジスト膜に対し少なくとも露光及び現像をおこなうことにより第２のパターンを形成する工程、及び前記第２のパターンをマスクとして前記レジスト下層膜をエッチングすると共に前記第１のパターンを露呈させる工程を含むパターニング方法。
【請求項１２】
前記第２のパターンは前記第１のパターンと重ならないように形成される、請求項１１に記載のパターニング方法。
【発明の詳細な説明】
【技術分野】
【０００１】
本発明は、リソグラフィー用レジスト下層膜形成組成物、及び当該組成物を適用したパターニング方法に関する。特に、いわゆるダブルパターニングにおける、第２のレジストパターンを形成する第２リソグラフィー工程の際に適用する、第１のマスクパターンを被覆するレジスト下層膜を形成するための組成物に関する。
【背景技術】
【０００２】
近年、微細なパターンを形成する方法として、ダブルパターニング又はダブル露光と称するリソグラフィープロセスが検討されている。ダブルパターニングは、例えば下記特許文献１に記載されている。当該特許文献１の図５乃至図８には、有機物質層上に積層された第１感光膜から第１感光膜パターンを形成する第１リソグラフィー工程、その第１感光膜パターンをマスクとして有機物質層パターンを形成するエッチング工程、その有機物質層パターンを被覆する第２感光膜を形成する工程、その第２感光膜から第２感光膜パターンを、隣り合う２つの前記有機物質層パターン間に形成する第２リソグラフィー工程が示されている。【０００３】
一方、下記特許文献２には、少なくとも二つのエポキシ基を有する分子量２０００以下の化合物、及びフェノール性水酸基、カルボキシル基、保護されたカルボキシル基又は酸無水物構造を有する高分子化合物を含む下層膜形成組成物が記載されている。【０００４】
しかしながら、従来の下層膜形成組成物は、必ずしもダブルパターニングに好適な性能を具備したレジスト下層膜を形成できるとはいえない。
【特許文献１】特許第２８０３９９９号公報
【特許文献２】国際公開第２００４／０９０６４０号パンフレット
【発明の開示】
【発明が解決しようとする課題】
【０００５】
レジスト下層膜には、その上に形成されるレジスト膜よりドライエッチング速度が大きい（ドライエッチング速度の選択比が大きい）ことが要求される。【０００６】
また、ダブルパターニングの第１リソグラフィー工程及びエッチング工程後に行われる第２リソグラフィー工程にレジスト下層膜を適用する場合、前記エッチング工程により形成されるマスクパターン等による段差を十分に被覆（埋め込み）可能であるレジスト下層膜が要求される。さらに好ましくは、段差を被覆したレジスト下層膜が平坦な表面を有することが要求される。また、当該組成物は、塗布法によりレジスト下層膜を形成可能なように、所定の溶剤に対する溶解性を有することが必要である。【０００７】
さらにＡｒＦエキシマレーザー等の短波長の光に対する屈折率（ｎ値）及び吸光係数（ｋ値、減衰係数ともいう）が所望の値を示すことが要求される。このような要求特性を満たすレジスト下層膜を形成するための組成物を提供することを本発明の目的とする。
【課題を解決するための手段】
【０００８】
本発明に係る組成物は、トリエポキシ化合物及び置換基を有してもよい酸無水物並びにアルコール系化合物（溶媒）を反応させて得られる、末端が前記アルコール系化合物で置換された化合物を含有することを特徴とする。
【発明の効果】
【０００９】
後述する式（１）で表される化合物、又は後述する、式（２）で表される酸無水物及び式（３）で表される化合物を、式（４）で表される化合物の存在下で反応させて得られる生成物を含む本発明に係るレジスト下層膜形成組成物を用いることにより、レジスト膜に対するドライエッチング速度の選択比が大きいレジスト下層膜を形成することが可能である。【００１０】
上記式（１）で表される化合物又は上記生成物は、ヒドロキシ基を有する有機溶媒を主成分とする溶剤への溶解性に優れることから、本発明に係るレジスト下層膜形成組成物は塗布法によりレジスト下層膜を容易に形成することが可能である。【００１１】
本発明に係るレジスト下層膜形成組成物は段差を被覆（埋め込み）し、そしてそれから形成されるレジスト下層膜は比較的平坦な表面を有する。このレジスト下層膜は、ダブルパターニングの第２リソグラフィー工程に好ましく適用できる。【００１２】
本発明に係るレジスト下層膜形成組成物を用いることにより、波長１９３ｎｍの光に対して、１．６を超える高い屈折率（ｎ値）、及び相対的に小さい吸光係数ｋ値を有するレジスト下層膜が得られる。
【図面の簡単な説明】
【００１３】
【図１】フォトレジストパターンの断面形状を、ＳＥＭで観察した結果を示す。
【図２】段差被覆性を評価する試料の断面を、ＳＥＭで観察した結果を示す。
【発明を実施するための形態】
【００１４】
本発明は、下記式（１）：
【化１】
2010055852.tif 000003
（式中、Ａ1乃至Ａ9はそれぞれ独立に、水素原子、メチル基又はエチル基を表し、各Ｒ1はそれぞれ独立に、臭素原子及び塩素原子から選択される少なくとも１種のハロゲン原子を置換基として有する芳香族構造、置換基を少なくとも１つ有してもよい脂環式構造又は置換基を少なくとも１つ有してもよい脂肪族構造を表し、各Ｒ2は炭素原子数１乃至３のアルコキシ基を置換基として有してもよい炭素原子数１乃至６の炭化水素基を表す。）で表される化合物、ヒドロキシ基を有する有機溶媒を主成分とする溶剤及び架橋剤を含むリソグラフィー用レジスト下層膜形成組成物に関する。
【００１５】
本発明に係るレジスト下層膜形成組成物が含有する化合物としては、例えば下記式（２）で表される少なくとも１種の酸無水物及び下記式（３）で表される化合物：
【化２】
2010055852.tif 000004
（式中、Ａ1乃至Ａ9はそれぞれ独立に、水素原子、メチル基又はエチル基を表し、Ｒ1は、臭素原子及び塩素原子から選択される少なくとも１種のハロゲン原子を置換基として有する芳香族構造、置換基を少なくとも１つ有してもよい脂環式構造又は置換基を少なくとも１つ有してもよい脂肪族構造を表す。）を、下記式（４）：
【化３】
2010055852.tif 000005
（式中、Ｒ2は、炭素原子数１乃至３のアルコキシ基を置換基として有してもよい炭素原子数１乃至６の炭化水素基を表す。）で表される少なくとも１種の化合物の存在下で反応させて得られる生成物である。
【００１６】
前記Ｒ1を表す芳香族構造としては、例えばベンゼン環、ナフタレン環及びアントラセン環を含む構造が挙げられ、前記Ｒ1を表す脂環式構造としては、例えばシクロブタン環、シクロヘキサン環又はシクロヘキセン環を含む構造が挙げられ、及び前記Ｒ1を表す脂肪族構造としては、例えばエチレン基及びビニレン基等の、その２つの炭素原子間に二重結合又は単結合を含む構造が挙げられる。
【００１７】
さらに、前記Ｒ1を表す芳香族構造が有する置換基としては、例えばハロゲン原子が挙げられる。このハロゲン原子としては、フッ素原子、塩素原子、臭素原子及びヨウ素原子が挙げられるが、塩素原子及び臭素原子が好ましい。Ｒ1を表す構造として、ハロゲン原子を有する芳香族構造を用いることにより、ハロゲン原子を有さない芳香族構造に比べて、ドライエッチング速度が著しく改善される。
前記Ｒ1を表す脂環式構造及び脂肪族構造が有してもよい置換基としては、例えば少なくとも１つのハロゲン原子、アセチルオキシ基（アセトキシ基）等があげられる。ハロゲン原子としては、臭素原子が好ましい。
【００１８】
前記Ｒ2を表す炭素原子数１乃至６の炭化水素基としては、炭素原子数１乃至４のアルキル基、例えば、メチル基、エチル基、プロピル基、イソプロピル基、ブチル基等が挙げられる。しかし、当該アルキル基に限定されない。
前記炭化水素基が有する炭素原子数１乃至３のアルコキシ基としては、メトキシ基、エトキシ基、プロポキシ基及びｉ−プロポキシ基が挙げられる。
【００１９】
前記式（２）で表される酸無水物及び式（３）で表される化合物を式（４）で表される化合物の存在下で反応させる際、必要に応じて触媒、ラジカル重合禁止剤等を用いることができる。当該触媒として、例えば、第４級アンモニウム塩及び第４級ホスホニウム塩が挙げられる。第４級アンモニウム塩及び第４級ホスホニウム塩として公知の物質が使える。前記式（２）で表される酸無水物として、例えばコハク酸無水物、無水マレイン酸、テトラブロモフタル酸無水物、テトラクロロフタル酸無水物、フタル酸無水物、（＋）−ジアセチル−L−酒石酸無水物、酒石酸無水物が挙げられるが、これらの酸無水物に限定されない。前記式（３）で表される化合物として、例えばトリス−（２，３−エポキシプロピル）−イソシアヌレートが挙げられるが、これに限定されない。前記式（４）で表される化合物として、例えばプロピレングリコールモノメチルエーテル、エチレングリコールモノメチルエーテル、エタノール、１−プロパノール、イソプロパノール、１−ブタノールが挙げられるが、これらに限定されない。
【００２０】
前記反応条件は、使用する化合物及びそれらの濃度に依存するものであり特に限定されないが、例えば反応温度１００℃乃至１５０℃の範囲及び反応時間１時間乃至２４時間の範囲から適宜選択される。
【００２１】
前記式（１）で表される化合物の、又は前記生成物の重量平均分子量としては、例えば５００乃至２０００である。
【００２２】
本発明に係るレジスト下層膜形成組成物において、式（１）で表される化合物又は前記生成物の配合量としては、当該組成物全質量当たり、例えば１質量％乃至５質量％である。
【００２３】
本発明に係るレジスト下層膜形成組成物が含有する、ヒドロキシ基を有する有機溶媒を主成分とする溶剤において、ヒドロキシ基を有する有機溶媒として、例えばプロピレングリコールモノメチルエーテル、４−メチル−２−ペンタノール等が挙げられるが、これらに限定されない。なお、“主成分”とは、本明細書では、溶剤中にヒドロキシ基を有する有機溶媒が５０質量％を超える割合で含まれることを意味する。前記溶剤中には、副成分として、プロピレングリコールモノメチルエーテルアセテート等のヒドロキシ基を有さない有機溶媒が含まれてもよい。
【００２４】
前記溶剤の含有量としては、適宜選択されるものであるが、レジスト下層膜形成組成物の全質量当たり、例えば９０質量％乃至９９質量％である。
【００２５】
本発明に係るレジスト下層膜形成組成物が含有する架橋剤としては、例えばメチロール基又はアルコキシメチル基と結合する窒素原子を、１分子内に２乃至４個有する化合物が挙げられる。このような架橋剤として、例えばヘキサメトキシメチルメラミン、テトラメトキシメチルベンゾグアナミン、１，３，４，６−テトラキス（メトキシメチル）グリコールウリル、１，３，４，６−テトラキス（ブトキシメチル）グリコールウリル、１，３，４，６−テトラキス（ヒドロキシメチル）グリコールウリル、１，３−ビス（ヒドロキシメチル）尿素、１，１，３，３−テトラキス（ブトキシメチル）尿素及び１，１，３，３−テトラキス（メトキシメチル）尿素が挙げられる。
【００２６】
本発明に係るレジスト下層膜形成組成物において、架橋剤の含有量は、使用する前記式（１）で表される化合物又は前記生成物及び溶剤、要求される溶液の粘度及び膜形状に応じて適宜適した範囲に設定されるべきであるが、例えば前記式（１）で表される化合物又は前記生成物に対し、１質量％乃至３０質量％、又は１５質量％乃至３０質量％の割合で含有することができる。１質量％未満だとレジスト下層膜が十分に硬化しない場合がある。
【００２７】
本発明に係るレジスト下層膜形成組成物は、スルホン酸化合物をさらに含んでもよい。前記式（１）で表される化合物又は前記生成物に対し、例えば０．１質量％乃至１０質量％、又は１質量％乃至５質量％の割合で、スルホン酸化合物を添加することができる。スルホン酸化合物として、例えばｐ−トルエンスルホン酸、トリフルオロメタンスルホン酸、ピリジニウム−ｐ−トルエンスルホン酸、カンファースルホン酸、５−スルホサリチル酸、４−クロロベンゼンスルホン酸、４−ヒドロキシベンゼンスルホン酸、ベンゼンジスルホン酸、１−ナフタレンスルホン酸及びピリジニウム−１−ナフタレンスルホン酸が挙げられる。
【００２８】
本発明に係るレジスト下層膜形成組成物は、界面活性剤をさらに含んでもよい。界面活性剤の添加により、レジスト下層膜形成組成物の基板に対する塗布性を向上させることができる。ノニオン系界面活性剤又はフッ素系界面活性剤等の公知の界面活性剤を用いることができ、本発明に係るレジスト下層膜形成組成物に対し例えば０．０１質量％乃至２．０質量％の割合で添加することができる。
【００２９】
本発明に係るレジスト下層膜形成組成物は、塗布法により、基板の段差又は基板上に形成された第一パターンの段差を被覆（埋め込み）し、且つ比較的平坦な表面を有するレジスト下層膜が得られる。また、得られたレジスト下層膜は、レジスト膜に対するドライエッチング速度の大きな選択比、並びにリソグラフィー工程に使用される露光光に対して所望の屈折率（ｎ値）及び吸光係数（ｋ値）を有する。
ドライエッチング速度の大きな選択比を有することにより、レジスト下層膜のドライエッチング時にレジスト膜の膜厚の減少を抑制することが可能となる。ドライエッチング速度の選択比が小さい場合、レジスト下層膜のドライエッチング時にレジスト膜の膜厚が薄くなるという問題が生じ、微細なパターンを形成できなくなる。
所望の屈折率（ｎ値）及び吸光係数（ｋ値）を有することにより、露光時に基板からの反射光がレジスト膜に達するのをレジスト下層膜が抑制する。それらの所望の値は使用用途及びレジスト下層膜の膜厚によって異なる。屈折率（ｎ値）及び吸光係数（ｋ値）が所望の値にない場合、レジスト下層膜が露光時に基板からの反射光を抑制できず、微細なパターンを形成できなくなる。
【００３０】
また本発明は、半導体基板上又はその上方に形成された第１のパターン上に、前記リソグラフィー用レジスト下層膜形成組成物を塗布して被覆する工程、塗布した当該組成物をベークしてレジスト下層膜を形成する工程、前記レジスト下層膜上にレジスト膜を形成し、次いで該レジスト膜に対し少なくとも露光及び現像をおこなうことにより第２のパターンを形成する工程、及び前記第２のパターンをマスクとして前記レジスト下層膜をエッチングすると共に前記第１のパターンを露呈させる工程を含むパターニング方法に関する。前記第２のパターンは、例えば前記第１のパターンと重ならないように形成される。上記ベーク時の温度は、例えば１６０℃乃至３００℃である。
【００３１】
以下、本発明について合成例及び実施例によって具体的に説明する。ただし、本発明は、下記合成例及び実施例の記載に限定されるものではない。
【実施例】
【００３２】
下記合成例で得られた化合物の重量平均分子量は、ゲルパーミエーションクロマトグラフィー（以下、ＧＰＣと略称する）による測定結果である。測定には東ソー（株）製ＧＰＣ装置を用い、測定条件等は次のとおりである。
ＧＰＣカラム：Ｓｈｏｄｅｘ〔登録商標〕・Ａｓａｈｉｐａｋ〔登録商標〕（昭和電工（株））
カラム温度：４０℃
溶媒：Ｎ，Ｎ−ジメチルホルムアミド（ＤＭＦ）
流量：０．６ｍｌ／分
標準試料：ポリスチレン（東ソー（株））【００３３】
＜合成例１＞
トリス−（２，３−エポキシプロピル）−イソシアヌレート（日産化学工業（株）製、商品名：ＴＥＰＩＣ〔登録商標〕）５．００ｇ、コハク酸無水物（東京化成工業（株））５．０１ｇ、及び触媒として第４級ホスホニウム塩であるトリフェニルモノエチルホスホニウムブロミド０．４７ｇをプロピレングリコールモノメチルエーテル２４．４５ｇに溶解させた後、１２０℃に加温し、窒素雰囲気下で４時間撹拌した。プロピレングリコールモノメチルエーテル１７．４６ｇにて希釈したワニス溶液のＧＰＣ分析を行ったところ、標準ポリスチレン換算にて重量平均分子量は１２６６であった。この反応生成物は、下記式（５）で表される構造を有する。【００３４】
【化４】
2010055852.tif 000006
【００３５】
＜合成例２＞
トリス−（２，３−エポキシプロピル）−イソシアヌレート（日産化学工業（株）製、商品名：ＴＥＰＩＣ〔登録商標〕）２．５０ｇ、テトラブロモフタル酸無水物（東京化成工業（株））１１．６２ｇ、及び触媒として第４級ホスホニウム塩であるトリフェニルモノエチルホスホニウムブロミド０．２３ｇをプロピレングリコールモノメチルエーテル３３．４８ｇに溶解させた後、１２０℃に加温し、窒素雰囲気下で４時間撹拌した。プロピレングリコールモノメチルエーテル２３．９１ｇにて希釈したワニス溶液のＧＰＣ分析を行ったところ、標準ポリスチレン換算にて重量平均分子量は１４９１であった。この反応生成物は、下記式（６）で表される構造を有する。【００３６】
【化５】
2010055852.tif 000007
【００３７】
＜合成例３＞
トリス−（２，３−エポキシプロピル）−イソシアヌレート（日産化学工業（株）製、商品名：ＴＥＰＩＣ〔登録商標〕）５．００ｇ、無水マレイン酸（東京化成工業（株））４．９１ｇ、ラジカル重合禁止剤としてヒドロキノン（東京化成工業（株））０．０７ｇ、及び触媒として第４級ホスホニウム塩であるトリフェニルモノエチルホスホニウムブロミド０．４７ｇをプロピレングリコールモノメチルエーテル２４．３８ｇに溶解させた後、１２０℃に加温し、窒素雰囲気下で４時間撹拌した。プロピレングリコールモノメチルエーテル２７．１８ｇにて希釈したワニス溶液のＧＰＣ分析を行ったところ、標準ポリスチレン換算にて重量平均分子量は１２２４であった。この反応生成物は、下記式（７）で表される構造を有する。【００３８】
【化６】
2010055852.tif 000008
【００３９】
＜合成例４＞
トリス−（２，３−エポキシプロピル）−イソシアヌレート（日産化学工業（株）製、商品名：ＴＥＰＩＣ〔登録商標〕）２．５０ｇ、テトラクロロフタル酸無水物（東京化成工業（株））７．１６ｇ、及び触媒として第４級ホスホニウム塩であるトリフェニルモノエチルホスホニウムブロミド０．２３ｇをプロピレングリコールモノメチルエーテル２３．０９ｇに溶解させた後、１２０℃に加温し、窒素雰囲気下で４時間撹拌した。プロピレングリコールモノメチルエーテル１６．４９ｇにて希釈したワニス溶液のＧＰＣ分析を行ったところ、標準ポリスチレン換算にて重量平均分子量は１４１５であった。この反応生成物は、下記式（８）で表される構造を有する。【００４０】
【化７】
2010055852.tif 000009
【００４１】
＜合成例５＞
トリス−（２，３−エポキシプロピル）−イソシアヌレート（日産化学工業（株）製、商品名：ＴＥＰＩＣ〔登録商標〕）５．７９ｇ、及び（＋）−ジアセチル−L−酒石酸無水物（東京化成工業（株））４．２１ｇをプロピレングリコールモノメチルエーテル９．６６７ｇに溶解させた後、１２０℃に加温し、窒素雰囲気下で３時間撹拌した。本合成例では、反応性が高いため触媒を用いない。プロピレングリコールモノメチルエーテル３０ｇにて希釈したワニス溶液のＧＰＣ分析を行ったところ、標準ポリスチレン換算にて重量平均分子量は１１９７であった。この反応生成物は、下記式（９）で表される構造を有する。【００４２】
【化８】
2010055852.tif 000010
【００４３】
＜合成例６＞
テトラブロモフタル酸無水物（東京化成工業（株））６．２０ｇ、及び触媒として第４級アンモニウム塩であるベンジルトリエチルアンモニウムクロリド０．１１ｇをイソプロパノール７．８９ｇに溶解させた後、１２０℃に加温し、窒素雰囲気下で４時間撹拌した。この溶液をからエバポレーターにて残留するイソプロパノールを除去し、得られた物質及びトリス−（２，３−エポキシプロピル）−イソシアヌレート（日産化学工業（株）製、商品名：ＴＥＰＩＣ〔登録商標〕）１．７９ｇをプロピレングリコールモノメチルエーテル７．８９ｇに溶解させた後、再び１２０℃に加温し、窒素雰囲気下で２４時間撹拌した。プロピレングリコールモノメチルエーテル２４．００ｇにて希釈したワニス溶液のＧＰＣ分析を行ったところ、標準ポリスチレン換算にて重量平均分子量は９２０であった。この反応生成物は、下記式（１０）で表される構造を有する。【００４４】
【化９】
2010055852.tif 000011
【００４５】
＜合成例７＞
テトラブロモフタル酸無水物（東京化成工業（株））６．２０ｇ、及び触媒として第４級アンモニウム塩であるベンジルトリエチルアンモニウムクロリド０．１１ｇを１−ブタノール７．８９ｇに溶解させた後、１２０℃に加温し、窒素雰囲気下で４時間撹拌した。この溶液からエバポレーターにて残留する１−ブタノールを除去し、得られた物質及びトリス−（２，３−エポキシプロピル）−イソシアヌレート（日産化学工業（株）製、商品名：ＴＥＰＩＣ〔登録商標〕）１．７９ｇをプロピレングリコールモノメチルエーテル７．８９ｇに溶解させた後、再び１２０℃に加温し、窒素雰囲気下で２４時間撹拌した。プロピレングリコールモノメチルエーテル２４．００ｇにて希釈したワニス溶液のＧＰＣ分析を行ったところ、標準ポリスチレン換算にて重量平均分子量は１２２３であった。この反応生成物は、下記式（１１）で表される構造を有する。【００４６】
【化１０】
2010055852.tif 000012
【００４７】
＜合成例８＞
テトラブロモフタル酸無水物（東京化成工業（株））６．２０ｇ、及び触媒としてベンジルトリエチルアンモニウムクロリド０．１１ｇをエチレングリコールモノメチルエーテル７．８９ｇに溶解させた後、１２０℃に加温し、窒素雰囲気下で４時間撹拌した。この溶液からエバポレーターにて残留するエチレングリコールモノメチルエーテルを除去し、得られた物質及びトリス−（２，３−エポキシプロピル）−イソシアヌレート（日産化学工業（株）製、商品名：ＴＥＰＩＣ〔登録商標〕）１．７９ｇをプロピレングリコールモノメチルエーテル７．８９ｇに溶解させた後、再び１２０℃に加温し、窒素雰囲気下で２４時間撹拌した。プロピレングリコールモノメチルエーテル２４．００ｇにて希釈したワニス溶液のＧＰＣ分析を行ったところ、標準ポリスチレン換算にて重量平均分子量は１４４９であった。この反応生成物は、下記式（１２）で表される構造を有する。【００４８】
【化１１】
2010055852.tif 000013
【００４９】
＜合成例９＞
フタル酸無水物（東京化成工業（株））７．４２ｇ、及び触媒として第４級ホスホニウム塩であるトリフェニルモノエチルホスホニウムブロミド０．４７ｇをエタノール１２．８９ｇに溶解させた後、１２０℃に加温し、窒素雰囲気下で４時間撹拌した。この溶液からエバポレーターにて残留するエタノールを除去し、トリス−（２，３−エポキシプロピル）−イソシアヌレート（日産化学工業（株）製、商品名：ＴＥＰＩＣ〔登録商標〕）５．００ｇ、プロピレングリコールモノメチルエーテル１２．８９ｇに溶解させた後、再び１２０℃に加温し、窒素雰囲気下で２４時間撹拌した。プロピレングリコールモノメチルエーテル３８．６６ｇにて希釈したワニス溶液のＧＰＣ分析を行ったところ、標準ポリスチレン換算にて重量平均分子量は８７０であった。この反応生成物は、下記式（１３）で表される構造を有する。本合成例で用いた酸無水物は、置換基を有さない。【００５０】
【化１２】
2010055852.tif 000014
【００５１】
＜合成例１０＞
トリス−（２，３−エポキシプロピル）−イソシアヌレート（日産化学工業（株）製、商品名：ＴＥＰＩＣ〔登録商標〕）５．００ｇ、フタル酸無水物（東京化成工業（株））７．４２ｇ、及び触媒として第４級ホスホニウム塩であるトリフェニルモノエチルホスホニウムブロミド０．４７ｇをプロピレングリコールモノメチルエーテル１２．８９ｇに溶解させた後、１２０℃に加温し、窒素雰囲気下で２４時間撹拌した。プロピレングリコールモノメチルエーテル３８．６６ｇにて希釈したワニス溶液のＧＰＣ分析を行ったところ、標準ポリスチレン換算にて重量平均分子量は１２６０であった。この反応生成物は、下記式（１４）で表される構造を有する。本合成例で用いた酸無水物は、合成例９と同じである。【００５２】
【化１３】
2010055852.tif 000015
【００５３】
＜合成例１１＞
トリス−（２，３−エポキシプロピル）−イソシアヌレート（日産化学工業（株）製、商品名：ＴＥＰＩＣ〔登録商標〕）５．００ｇ、安息香酸（東京化成工業（株））６．１２ｇ、及び触媒として第４級ホスホニウム塩であるトリフェニルモノエチルホスホニウムブロミド０．４７ｇをプロピレングリコールモノメチルエーテル１１．５８ｇに溶解させた後、１２０℃に加温し、窒素雰囲気下で２４時間撹拌した。プロピレングリコールモノメチルエーテル１６．３４ｇにて希釈したワニス溶液のＧＰＣ分析を行ったところ、標準ポリスチレン換算にて重量平均分子量は６１６であった。この反応生成物は、下記式（１５）で表される構造を有する。【００５４】
【化１４】
2010055852.tif 000016
【００５５】
〔実施例１〕
合成例１で得られた反応生成物０．９２７ｇを含む溶液４．２３５１ｇに、プロピレングリコールモノメチルエーテル２２．６１２ｇ、プロピレングリコールモノメチルエーテルアセテート２．８８０ｇ、テトラメトキシメチルグリコールウリル（日本サイテックインダストリーズ（株）、商品名：ＰＯＷＤＥＲＬＩＮＫ〔登録商標〕１１７４）０．２３２ｇ、ｐ−フェノールスルホン酸（東京化成工業（株））０．０２３ｇ、及び界面活性剤（ＤＩＣ株式会社〔旧大日本インキ化学工業（株）〕、商品名：メガファックＲ−３０）０．０１９ｇを加え、溶液とした。その後、孔径０．１０μｍのポリエチレン製ミクロフィルターを用いてろ過して、レジスト下層膜形成組成物を調製した。【００５６】
〔実施例２〕
合成例２で得られた反応生成物０．９２７ｇを含む溶液５．３３２ｇに、プロピレングリコールモノメチルエーテル２１．５１５ｇ、プロピレングリコールモノメチルエーテルアセテート２．８８０ｇ、テトラメトキシメチルグリコールウリル（日本サイテックインダストリーズ（株）、商品名：ＰＯＷＤＥＲＬＩＮＫ〔登録商標〕１１７４）０．２３２ｇ、ｐ−フェノールスルホン酸（東京化成工業（株））０．０２３ｇ、及び界面活性剤（ＤＩＣ株式会社〔旧大日本インキ化学工業（株）〕、商品名：メガファックＲ−３０）０．０１９ｇを加え、溶液とした。その後、孔径０．１０μｍのポリエチレン製ミクロフィルターを用いてろ過して、レジスト下層膜形成組成物を調製した。【００５７】
〔実施例３〕
合成例３で得られた反応生成物０．９２７ｇを含む溶液４．５９６ｇに、プロピレングリコールモノメチルエーテル２２．２５０ｇ、プロピレングリコールモノメチルエーテルアセテート２．８８０ｇ、テトラメトキシメチルグリコールウリル（日本サイテックインダストリーズ（株）、商品名：ＰＯＷＤＥＲＬＩＮＫ〔登録商標〕１１７４）０．２３２ｇ、ｐ−フェノールスルホン酸（東京化成工業（株））０．０２３ｇ、及び界面活性剤（ＤＩＣ株式会社〔旧大日本インキ化学工業（株）〕、商品名：メガファックＲ−３０）０．０１９ｇを加え、溶液とした。その後、孔径０．１０μｍのポリエチレン製ミクロフィルターを用いてろ過して、レジスト下層膜形成組成物を調製した。【００５８】
〔実施例４〕
合成例４で得られた反応生成物０．９２７ｇを含む溶液５．００４ｇに、プロピレングリコールモノメチルエーテル２１．８４３ｇ、プロピレングリコールモノメチルエーテルアセテート２．８８０ｇ、テトラメトキシメチルグリコールウリル（日本サイテックインダストリーズ（株）、商品名：ＰＯＷＤＥＲＬＩＮＫ〔登録商標〕１１７４）０．２３２ｇ、ｐ−フェノールスルホン酸（東京化成工業（株））０．０２３ｇ、及び界面活性剤（ＤＩＣ株式会社〔旧大日本インキ化学工業（株）〕、商品名：メガファックＲ−３０）０．０１９ｇを加え、溶液とした。その後、孔径０．１０μｍのポリエチレン製ミクロフィルターを用いてろ過して、レジスト下層膜形成組成物を調製した。【００５９】
〔実施例５〕
合成例５で得られた反応生成物０．９３８ｇを含む溶液５．３４８０ｇに、プロピレングリコールモノメチルエーテル１２．５０９５ｇ、プロピレングリコールモノメチルエーテルアセテート１．８８０ｇ、テトラメトキシメチルグリコールウリル（日本サイテックインダストリーズ（株）、商品名：ＰＯＷＤＥＲＬＩＮＫ〔登録商標〕１１７４）０．２３４４ｇ、ｐ−フェノールスルホン酸（東京化成工業（株））０．０２３ｇ、及び界面活性剤（ＤＩＣ株式会社〔旧大日本インキ化学工業（株）〕、商品名：メガファックＲ−３０）０．０１９ｇを加え、溶液とした。その後、孔径０．１０μｍのポリエチレン製ミクロフィルターを用いてろ過して、レジスト下層膜形成組成物を調製した。【００６０】
〔実施例６〕
合成例６で得られた反応生成物０．９２７ｇを含む溶液５．４７９８ｇに、プロピレングリコールモノメチルエーテル２１．３６６８ｇ、プロピレングリコールモノメチルエーテルアセテート２．８８０ｇ、テトラメトキシメチルグリコールウリル（日本サイテックインダストリーズ（株）、商品名：ＰＯＷＤＥＲＬＩＮＫ〔登録商標〕１１７４）０．２３１７ｇ、ｐ−フェノールスルホン酸（東京化成工業（株））０．０２３ｇ、及び界面活性剤（ＤＩＣ株式会社〔旧大日本インキ化学工業（株）〕、商品名：メガファックＲ−３０）０．０１９ｇを加え、溶液とした。その後、孔径０．１０μｍのポリエチレン製ミクロフィルターを用いてろ過して、レジスト下層膜形成組成物を調製した。【００６１】
〔実施例７〕
合成例７で得られた反応生成物０．９２７ｇを含む溶液５．５３５５ｇに、プロピレングリコールモノメチルエーテル２１．３１１２ｇ、プロピレングリコールモノメチルエーテルアセテート２．８８０ｇ、テトラメトキシメチルグリコールウリル（日本サイテックインダストリーズ（株）、商品名：ＰＯＷＤＥＲＬＩＮＫ〔登録商標〕１１７４）０．２３１７ｇ、ｐ−フェノールスルホン酸（東京化成工業（株））０．０２３ｇ、及び界面活性剤（ＤＩＣ株式会社〔旧大日本インキ化学工業（株）〕、商品名：メガファックＲ−３０）０．０１９ｇを加え、溶液とした。その後、孔径０．１０μｍのポリエチレン製ミクロフィルターを用いてろ過して、レジスト下層膜形成組成物を調製した。【００６２】
〔実施例８〕
合成例８で得られた反応生成物０．９２７ｇを含む溶液５．１８８４ｇに、プロピレングリコールモノメチルエーテル２１．６５８３ｇ、プロピレングリコールモノメチルエーテルアセテート２．８８０ｇ、テトラメトキシメチルグリコールウリル（日本サイテックインダストリーズ（株）、商品名：ＰＯＷＤＥＲＬＩＮＫ〔登録商標〕１１７４）０．２３１７ｇ、ｐ−フェノールスルホン酸（東京化成工業（株））０．０２３ｇ、及び界面活性剤（ＤＩＣ株式会社〔旧大日本インキ化学工業（株）〕、商品名：メガファックＲ−３０）０．０１９ｇを加え、溶液とした。その後、孔径０．１０μｍのポリエチレン製ミクロフィルターを用いてろ過して、レジスト下層膜形成組成物を調製した。【００６３】
〔参考例１〕
合成例９で得られた反応生成物０．９２７ｇを含む溶液５．００１ｇに、プロピレングリコールモノメチルエーテル２１．８４６ｇ、プロピレングリコールモノメチルエーテルアセテート２．８８０ｇ、テトラメトキシメチルグリコールウリル（日本サイテックインダストリーズ（株）、商品名：ＰＯＷＤＥＲＬＩＮＫ〔登録商標〕１１７４）０．２３２ｇ、ｐ−フェノールスルホン酸（東京化成工業（株））０．０２３ｇ、及び界面活性剤（ＤＩＣ株式会社〔旧大日本インキ化学工業（株）〕、商品名：メガファックＲ−３０）０．０１９ｇを加え、溶液とした。その後、孔径０．１０μｍのポリエチレン製ミクロフィルターを用いてろ過して、レジスト下層膜形成組成物を調製した。【００６４】
〔参考例２〕
合成例１０で得られた反応生成物０．９２７ｇを含む溶液４．５６０ｇに、プロピレングリコールモノメチルエーテル２２．２８６ｇ、プロピレングリコールモノメチルエーテルアセテート２．８８０ｇ、テトラメトキシメチルグリコールウリル（日本サイテックインダストリーズ（株）、商品名：ＰＯＷＤＥＲＬＩＮＫ〔登録商標〕１１７４）０．２３２ｇ、ｐ−フェノールスルホン酸（東京化成工業（株））０．０２３ｇ、及び界面活性剤（ＤＩＣ株式会社〔旧大日本インキ化学工業（株）〕、商品名：メガファックＲ−３０）０．０１９ｇを加え、溶液とした。その後、孔径０．１０μｍのポリエチレン製ミクロフィルターを用いてろ過して、レジスト下層膜形成組成物を調製した。【００６５】
〔比較例１〕
合成例１１で得られた反応生成物０．９２７ｇを含む溶液６．４３５ｇに、プロピレングリコールモノメチルエーテル２０．４１２ｇ、プロピレングリコールモノメチルエーテルアセテート２．８８０ｇ、テトラメトキシメチルグリコールウリル（日本サイテックインダストリーズ（株）、商品名：ＰＯＷＤＥＲＬＩＮＫ〔登録商標〕１１７４）０．２３２ｇ、ｐ−フェノールスルホン酸（東京化成工業（株））０．０２３ｇ、及び界面活性剤（ＤＩＣ株式会社〔旧大日本インキ化学工業（株）〕、商品名：メガファックＲ−３０）０．０１９ｇを加え、溶液とした。その後、孔径０．１０μｍのポリエチレン製ミクロフィルターを用いてろ過して、レジスト下層膜形成組成物を調製した。【００６６】
（光学パラメーターの試験）
本明細書に記載の実施例１乃至８、参考例１及び２、並びに比較例１で調製されたレジスト下層膜形成組成物を、それぞれスピナーによりシリコンウエハー上に塗布した。ホットプレート上、２０５℃で１分間ベークし、レジスト下層膜（膜厚０．０６μｍ）を形成した。そして、これらのレジスト下層膜を分光エリプソメーター（Ｊ．Ａ．Ｗｏｏｌｌａｍ社製、ＶＵＶ−ＶＡＳＥ  ＶＵ−３０２）を用い、波長１９３ｎｍの光に対するｎ値（屈折率）及びｋ値（減衰係数又は吸光係数）を測定した。その結果を表１に示す。【００６７】
（ドライエッチング速度の測定）
本明細書に記載の実施例１乃至８、参考例１及び２、並びに比較例１で調製されたレジスト下層膜形成組成物を、それぞれスピナーによりシリコンウエハー上に塗布した。ホットプレート上、２０５℃で１分間ベークし、レジスト下層膜を形成した。そして、日本サイエンティフィック（株）製ＲＩＥシステムＥＳ４０１を用い、ドライエッチングガスとしてＣＦ4を使用する条件下でドライエッチング速度（単位時間当たりの膜厚の減少量）を測定した。【００６８】
フォトレジスト溶液（住友化学（株）製、商品名：ＰＡＲ７１０）を、スピナーによりシリコンウエハー上に塗布し、ホットプレート上、９０℃で１分間ベークし、フォトレジスト膜を形成した。そして日本サイエンティフィック（株）製、ＲＩＥシステムＥＳ４０１を用い、ドライエッチングガスとしてＣＦ4を使用した条件下で、ドライエッチング速度を測定した。【００６９】
本明細書に記載の実施例１乃至８、参考例１及び２、並びに比較例１で調製されたレジスト下層膜形成組成物から得られたレジスト下層膜のドライエッチング速度と、住友化学（株）製フォトレジスト溶液（ＰＡＲ７１０）から形成されたフォトレジスト膜のドライエッチング速度との比較を行った。表１に、前記フォトレジスト膜のドライエッチング速度を１．００としたときの、各実施例及び比較例のレジスト下層膜形成組成物から得られたレジスト下層膜のドライエッチング速度を、“選択比”として示す。【００７０】
【表１】
2010055852.tif 000017
【００７１】
表１に示す結果は、実施例１乃至８の本発明のレジスト下層膜形成組成物から得られるレジスト下層膜は、波長１９３ｎｍの光に対して、十分なｎ値及びｋ値を示している。さらに、本発明のレジスト下層膜形成組成物から得られるレジスト下層膜は、従来使用されているフォトレジストに対して、著しく大きなドライエッチング速度の選択比を有していることが分かる。従ってレジスト下層膜のドライエッチングによる除去に伴う、フォトレジスト膜の膜厚の減少を抑制することができる。【００７２】
一方、比較例１で調製されたレジスト下層膜形成組成物から得られるレジスト下層膜は、本発明のレジスト下層膜形成組成物から得られるいずれのレジスト下層膜よりも、ｋ値が所望の値より大きく、シリコン基板からの反射光を低減するのが困難である。また、比較例１で調製されたレジスト下層膜形成組成物から得られるレジスト下層膜は、本発明のレジスト下層膜形成組成物から得られるいずれのレジスト下層膜よりも、ドライエッチング速度の選択比が小さい。【００７３】
（フォトレジストパターン形状の評価）
実施例２で調製されたレジスト下層膜形成組成物をスピナーにより、シリコンウエハー上にＳｉＯＮ膜（窒素含有酸化珪素膜）が０．０５μｍの厚さに蒸着された基板上に塗布した。それから、ホットプレート上で２０５℃１分間ベークし、膜厚２０〜３０ｎｍのレジスト下層膜を形成した。このレジスト下層膜の上に、市販のフォトレジスト溶液（住友化学（株）製、商品名：ＰＡＲ８５５）をスピナーにより塗布し、ホットプレート上で１１５℃にて６０秒間ベークして、フォトレジスト膜（膜厚０．１２μｍ）を形成した。【００７４】
次いで、（株）ニコン製スキャナー、ＮＳＲＳ３０７Ｅ（波長１９３ｎｍ、ＮＡ：０．８５、σ：０．６５／０．９３（ＡＮＮＵＬＡＲ））を用い、現像後にフォトレジストのライン幅及びそのフォトレジストのライン間の幅がいずれも０．０８μｍであり、すなわち０．０８μｍＬ／Ｓ（デンスライン）であって、そのようなラインが９本形成されるように設定されたフォトマスクを通して、所定の露光量で露光を行った。その後、ホットプレート上、１０５℃で６０秒間露光後加熱（ＰＥＢ）をおこない、冷却後、工業規格の６０秒シングルパドル式工程にて、現像液として０．２６規定のテトラメチルアンモニウムヒドロキシド水溶液を用いて現像した。【００７５】
得られたフォトレジストパターンについて、基板すなわちシリコンウエハーと垂直方向の断面を、走査型電子顕微鏡（ＳＥＭ）で観察した。その結果、得られたフォトレジストパターンの断面形状は、図１（Ａ）に示すようなストレートの裾形状で、ほぼ矩形状であることが観察された。フォトレジスト溶液を他社（信越化学工業（株））製のものに変更し、得られたフォトレジストパターンについて、上記同様に断面形状をＳＥＭで観察した結果を図１（Ｂ）に示す。【００７６】
（段差被覆性の評価）
実施例２で調製されたレジスト下層膜形成組成物を、スピナーにより、段差基板上に回転数１５００ｒｐｍの条件で塗布した。使用した段差基板は、（株）アドバンテックから入手したもので、段差の高さは８０ｎｍ、Ｌ／Ｓ（ラインアンドスペース）は１００ｎｍ／３００ｎｍであり、酸化珪素膜が形成された基板である。その後、２０５℃で６０秒間ベークした試料の断面を、走査型電子顕微鏡（ＳＥＭ）で観察した。上記段差基板の断面のＳＥＭ像を図２（Ａ）に、当該段差基板を被覆してレジスト下層膜が形成された試料の断面のＳＥＭ像を図２（Ｂ）に示す。図２（Ｂ）より、実施例２で調製されたレジスト下層膜形成組成物は、基板の段差の埋め込み性に優れ、かつ、比較的良好な平坦性を有していることが観察された。
【図１】
2010055852.tif 000021
【図２】
2010055852.tif 000022
【国際調査報告】
2010055852.tif 000023
2010055852.tif 000024
2010055852.tif 000025
2010055852.tif 000026